FR 2946977 A1 20101224 FR 1054947 A 20100622 VERRE SPATIAL CONTENANT DU PLOMB, SA FABRICATION ET SON UTILISATION La présente invention concerne un verre contenant du plomb destiné à être utilisé dans l'espace, appelé ci-après verre spatial. Une méthode pour la fabrication d'un tel verre ainsi que son utilisation sont en outre présentées. La présente invention concerne en particulier des verres optiques développés possédant des indices de réfraction plus importants d'entre nd = 1,52 et 1,65 pour la conception d'optiques d'imagerie compactes et légères avec des lentilles de types de verre différents pour l'utilisation dans des objets volants différents dans l'espace. Le faible poids total de l'optique est décisif et peut être réalisé plus facilement avec des optiques à lentille qu'avec des optiques à miroir. Des optiques à miroir sont utilisées lorsque des propriétés d'imagerie des optiques inférieures à 350 nm dans la plage UV sont prévues pour des raisons de facteur de transmission. Avec l'utilisation des optiques dans des boîtiers métalliques sur des objets volants différents, elles sont soumises à un rayonnement cosmique qui dépend de l'orbite et de la période ainsi que de l'instant de la mission de vol, et donc, en plus du facteur de transmission, elles doivent satisfaire des conditions supplémentaires. En particulier, elles doivent posséder un facteur de transmission UV dans la plage d'entre 300 et 800 nm, qui est aussi élevée que possible, une stabilité de facteur de transmission durant une période de plusieurs années qui est aussi 2 élevée que possible et elles ne doivent présenter pratiquement aucun signe de vieillissement des matériaux, ce qui limiterait le domaine d'application des optiques en raison de la compaction, de la formation de trouble ou de pellicule. Il existe des exigences particulières qui doivent être satisfaites par les verres spatiaux. Le rayonnement cosmique dans la plage de l'orbite basse d'entre 500 et 1000 km autour de la terre est généralement constitué d'électrons et de protons et du rayonnement gamma résultant qui est entraîné par leur impact sur la matière. Lorsque des systèmes optiques pour surveiller l'espace et pour surveiller et mesurer la surface de la terre sont soumis à ce champ de rayonnement au cours d'une exposition durant plusieurs années, alors particulièrement le rayonnement gamma avec des doses de rayonnement d'environ 1000 rd (1 Gy = 100 rd) en tant que rayonnement secondaire du rayonnement corpusculaire, par impact sur les boîtiers métalliques des optiques, aura également une interaction avec le système de verre. Les matériaux qui sont utilisés dans la technologie aéronautique doivent satisfaire les conditions dans cet environnement spécial. Dans les orbites dans l'espace autour de la terre, les matériaux sont soumis à l'impesanteur, à des températures extrêmes, à des fluctuations de température, au vide, à des micrométéorites, à un rayonnement corpusculaire provenant de la haute atmosphère et à un rayonnement de haute énergie électromagnétique. 3 Le gaz le plus important dans la matière interplanétaire est l'hydrogène neutre qui provient partiellement, ionisé sous forme de protons, des zones intérieures du système planétaire. En outre, des électrons libres avec une fréquence d'environ 5 cm-3 à la distance terre-soleil (1,5 x 1011 m) sont présents. L'environnement de rayonnement de la terre comprend ces particules chargées conjointement aux particules lourdes d'énergie élevée et aux photons du spectre électromagnétique entier. Lorsqu'une optique est utilisée à l'extérieur du véhicule spatial, alors tous les types mentionnés de rayonnement peuvent directement affecter le système optique avec des conséquences négatives. Lorsque ce rayonnement primaire, par exemple, affecte le boîtier de la chambre de l'optique, alors un rayonnement gamma avec une plage d'action importante est produit dans les matériaux optiques avec une formation connue de centres de couleurs et une perte de plus en plus importante de facteur de transmission. En raison de la poussée sans réchauffe qui présente une interférence avec les optiques dans la phase de démarrage des objets volants au cours des missions spatiales, la géométrie de lentilles simples des optiques est limitée à des diamètres d'environ 150 mm et des épaisseurs maximums d'environ 50 mm. Pour la conception d'optiques pour l'espace, fondamentalement, les deux classes de matériau de verre optique avec une grande variété de positions optiques (indice de réfraction/dispersion) et une sélection fortement limitée de verres à stabilisation cérique de 4 protection contre le rayonnement sont disponibles. Dans les verres à stabilisation cérique de protection contre le rayonnement, l'ion Ce3+/Ce4+ qui est incorporé dans le verre empêche la décoloration par exposition au rayonnement, car il peut servir à la fois de capteur d'électron (Ce4+) et de donneur d' électron (Ce3+) . Les verres à stabilisation cérique de protection contre le rayonnement ne peuvent pas être utilisés en tant que verres optiques en raison de leurs propriétés défavorables de facteur de transmission. Les deux espèces de verre ne sont pas appropriées pour des optiques stables avec un facteur de transmission UV pour des missions spatiales, car particulièrement les verres optiques non résistants au rayonnement présentent des propriétés de vieillissement dans la plage UV-VIS d'entre 300 et 800 nm dans le champ de rayonnement de l'espace et les propriétés d'imagerie de l'optique sont changées négativement au cours de la durée de la mission par une décoloration qui augmente régulièrement et ainsi les objectifs de la mission peuvent être compromis. Le second groupe de matériaux est résistant au rayonnement, mais leur facteur de transmission est déjà limité par la forte auto-absorption du stabilisateur CeO2. Ceci s'applique déjà à des verres avec des faibles taux de dopage d'1 % en poids avec des cations à polarisation aisée. À présent, un haut facteur de transmission dans la plage UV-VIS est nécessaire pour l'utilisation, et donc seulement le matériau non résistant au rayonnement peut être utilisé en tant que composant. Dans ce cas, l'optique doit être protégée structurellement contre le rayonnement par une protection ciblée, ce qui signifie un volume supplémentaire dans le véhicule spatial et une masse supplémentaire pour la mission. Ces mesures 5 entraînent des coûts considérablement plus élevés de la mission spatiale. Donc, un objet de la présente invention est de proposer des verres optiques qui sont résistants au rayonnement et qui possèdent également un haut facteur de transmission dans la plage d'entre 300 et 800 nm. L'objet de la présente invention est en particulier de proposer des verres spatiaux à haute réfraction avec un haut facteur de transmission UV et en même temps une haute résistance au rayonnement durant une période minimum de 5 à 10 ans, en particulier pour le champ de rayonnement typique de l'espace constitué de rayons X, de rayonnement d'électrons et de protons avec des doses totales de 1000 Gy ainsi que pour le rayonnement UV et VIS. La dégradation des propriétés optiques des matériaux de lentille avec une épaisseur de 10 mm doit dans ce cas ne pas dépasser une perte maximum de facteur de transmission de 10 % dans le domaine spectral d'UV proche de 400 à 450 nm. Cet objet est résolu par le sujet des revendications de brevet. L'objet est en particulier résolu par un verre spatial comprenant les composants suivants en pourcentage en poids : SiO2 5 à 65 B2O3 0 à 40 Al2O3 0 à 12 6 PbO 25 à 50 Na2O 0 à 8 K2O 0 à 20. Pour garantir la résistance au rayonnement selon la présente invention, au moins trois agents dopants sélectionnés parmi le groupe constitué de CeO2r MoO3, Bi2O3r WO3, AgO, SnO2, Sb2O3 et As2O3 sont compris. La somme minimum de ces agents dopants est 0,1 pour cent en poids du verre spatial. L'incorporation des agents dopants mentionnés dans une variété de combinaisons possibles a montré qu'elle entraîne l'effet souhaité selon la présente invention. Lorsque le contenu est inférieur à 0,1 pour cent en poids, cet effet ne peut pas être observé. Si, dans la présente description, � % � ou � pour cent � est mentionné, alors, sauf indication contraire, ceci signifie � pour cent en poids �. Le verre spatial contient de préférence une teneur en TiO2 qui est supérieure à 500 ppm. Une raison pour ceci est que le dioxyde de titane améliore sensiblement la résistance à l'UV du verre. Dans d'autres modes de réalisation préférables, sa teneur est même supérieure ou égale à 1000 ppm. Cependant, il faut considérer le fait que TiO2 peut détériorer les propriétés de facteur de transmission d'un verre optique, en particulier à la limite UV, par absorption. Donc, la teneur maximum en TiO2 du verre spatial est de préférence 1 pour cent en poids. Dans la méthode de fabrication, la fonte de verre est de préférence soumise à un procédé d'affinage dans lequel le choix de l'agent d'affinage est adapté à la 7 composition de verre. Les agents d'affinage sont de préférence sélectionnés parmi Sb2O3r As2O3, CeO2, SnO2, F, Cl et des sulfates, qui sont utilisés dans une proportion en poids allant de préférence jusqu'à 1 pour cent. Lorsque le verre spatial ne contient pas de CeO2r alors les agents d'affinage sont de préférence sélectionnés parmi Sb2O3r As2O3, F, Cl et des sulfates, qui sont utilisés dans une proportion en poids allant de préférence jusqu'à 0,5 %. Lorsque le verre spatial comprend CeO2r alors de préférence CeO2, SnO2, F, Cl ou des sulfates sont utilisés en tant qu'agents d'affinage, qui sont utilisés dans une proportion en poids allant de préférence jusqu'à 1 %. Le procédé d'affinage peut de préférence également être supporté par l'ajout de faibles quantités de Sb2O3 et/ou As2O3 dans des proportions en poids inférieures à 0,01 pour cent en poids. Lorsque les propositions préférables mentionnées ci-dessus de procédés d'affinage sont satisfaites, alors la fabrication d'un verre spatial de haute qualité est favorisée. Dans des modes de réalisation préférables du verre spatial, des composés de nitrate sont utilisés en tant qu'agents d'affinage supplémentaires. Ils favorisent en particulier le procédé d'affinage, lorsque seulement de faibles quantités d'agents d'affinage conventionnels peuvent être utilisées. Avantageusement, ils ne compromettent pas les propriétés de facteur de transmission des verres. Le verre spatial comprend de préférence au moins 40 % en poids de SiO2. Le composant SiO2 est un excellent agent de formation de verre, à condition 8 qu'une stabilité satisfaisante soit un critère important. Donc, des modes de réalisation préférables comprennent même au moins 45 % en poids de SiO2. Mais la teneur en SiO2 choisie ne doit pas être trop élevée, car autrement aucun indice de réfraction approprié pour des utilisations optiques ne peut être obtenu. Donc, le verre spatial doit de préférence contenir des quantités de SiO2 maximums de 62 % en poids. Le verre spatial comprend de préférence au plus 4 % en poids de B2O3. Ce composant est utilisé en tant que fondant et formateur de réseau dans le verre. Contrairement au composant SiO2, il est seulement contenu dans des faibles quantités, car il n'est pas approprié pour l'adaptation de propriétés optiques souhaitées conjointement à une haute résistance. Donc, des modes de réalisation préférables sont également dépourvus de B2O3. Ceci s'applique également à l'oxyde d'aluminium qui est de préférence contenu dans une quantité maximum de 2 % en poids d'Al2O3. Des modes de réalisation préférables sont dépourvus d'Al2O3. Le verre spatial comprend de préférence au plus 5 % en poids de ZrO2. Une teneur en ZrO2 qui est trop élevée augmenterait la viscosité du verre spatial et compromettrait ainsi son aptitude au façonnage. Donc, des modes de réalisation préférables sont également dépourvus de ZrO2. Ceci s'applique également aux composants ZnO et CaO qui sont de préférence contenus dans le verre spatial dans des quantités maximums de 5 % en poids. Des modes de réalisation préférables sont dépourvus de ZnO et/ou de CaO. 9 Le verre spatial comprend de préférence au plus 45 % en poids de PbO. Ce composant est le composant essentiel du verre spatial qui permet d'obtenir les indices de réfraction et dispersions nécessaires. Donc une haute proportion du verre se compose de PbO, cependant cette proportion ne doit pas être trop élevée, car autrement la stabilité du verre serait influencée négativement. Dans des modes de réalisation préférables, les verres spatiaux selon la présente invention comprennent au plus 35 % en poids de PbO. Les composants PbO et SiO2 sont responsables pour les propriétés générales du verre, à savoir la position optique et la résistance, de sorte que la somme maximum de ces composants soit de préférence dans une plage de 75 à 95 % en poids. Autrement, il est possible que, dans ce cas - de façon dépendante d'autres composants - les propriétés préférables ne puissent pas être obtenues. De préférence, cette somme maximum de SiO2 et de PbO est de 85 et 95 % en poids. L'adaptation de la composition correcte du verre peut être réalisée très facilement dans des modes de réalisation préférables, lorsqu'un rapport de masse des proportions de SiO2 à PbO de 0 à 2,5 est réalisé. De façon davantage préférée, ce rapport de masse des proportions de SiO2 à PbO doit être 0,9 à 2,5 et de façon préférée entre toutes > 1 à 2,5. Si ce rapport de masse est trop élevé, alors souvent l'indice de réfraction souhaité ne peut pas être obtenu, alors qu'un rapport qui est trop bas souvent ne permet pas la fabrication de verres spatiaux possédant une stabilité appropriée. 10 Le verre spatial comprend de préférence une somme maximum d'oxydes de métal alcalin de 0 à 28 % en poids. Dans des modes de réalisation préférables supplémentaires, cette somme maximum est 7 à 28 % en poids. Les oxydes de métal alcalin réduisent la température de fusion du verre et donc ils sont de préférence contenus dans le verre spatial. Mais si cette teneur choisie est trop élevée, alors un verre est obtenu dont la stabilité et la viscosité sont trop faibles. De préférence, le verre spatial selon la présente invention comprend les deux composants Na2O et K2O. Ainsi, les valeurs suivantes doivent de préférence être considérées . Le verre spatial doit comprendre au plus 6,5 % en 15 poids de Na2O, de façon davantage préférée au plus 5 % en poids de Na2O. Le verre spatial doit comprendre au plus 10 % en poids de K2O, de façon davantage préférée au plus 8,5 % en poids de K2O. 20 Le verre spatial comprend de préférence une somme maximum d'oxydes de métal alcalino-terreux de 0 à 5 % en poids. Ils permettent l'adaptation du profil viscosité-température du verre. Mais lorsqu'ils sont utilisés dans des proportions trop élevées, alors la 25 viscosité du verre est trop faible, donc des modes de réalisation préférables comprennent seulement au plus 0 à 1 % en poids d'oxydes de métal alcalino-terreux. Des modes de réalisation particulièrement préférables sont même dépourvus d'oxydes de métal alcalino-terreux. 30 La stabilité souhaitée au rayonnement à long terme des verres spatiaux selon la présente invention peut 11 seulement être obtenue lorsque des agents dopants appropriés sont ajoutés. Des modes de réalisation préférables comprennent un ou plusieurs agents dopants du groupe CeO2r As2O3, Sb2O3 et SnO2. De préférence, leur quantité totale dans le verre spatial est au moins 0,15 % en poids. Les limites supérieures individuelles préférées du contenu en % en poids des agents dopants mentionnés sont comme suit : CeO2 1 As2O3 0,02 Sb2O3 0,3 SnO2 0, 5. De façon davantage préférée, ces limites supérieures sont : CeO2 0,5 As2O3 0 Sb2O3 0,25 SnO2 0, 3. De façon préférée entre toutes, ces limites 20 supérieures sont : CeO2 0,35 As2O3 0 Sb2O3 0,2 SnO2 0,2. 25 Les inventeurs supposent que ces agents dopants réduisent les procédés d'oxydoréduction, entraînés par le rayonnement, dans le verre et ainsi améliorent la stabilité à long terme dans l'environnement agressif de l'espace. Cependant, une proportion qui est trop élevée 30 influencerait négativement les propriétés de facteur de transmission du verre. 12 Des verres spatiaux préférables contiennent en outre un ou plusieurs agents dopants du groupe CuO et Ag2O dans une quantité totale minimum de 0,001 % en poids. Les limites supérieures individuelles préférées du contenu en % en poids des agents dopants mentionnés sont comme suit : CuO 0,002 Ag2O 0,2. De façon davantage préférée, ces limites supérieures sont : CuO 0,0015 Ag2O 0, 15. De façon préférée entre toutes, ces limites supérieures sont : CuO 0 Ag2O 0,1. Les proportions de ces agents dopants ne doivent pas être trop élevées, car autrement elles influenceraient négativement le facteur de transmission. L'avantage de ces agents dopants est qu'ils, d'une part, absorbent la lumière, mais, d'autre part, ils peuvent spontanément réparer les centres de défaut entraînés et donc aucune influence négative pour le facteur de transmission ne peut être vue. Des verres spatiaux préférables contiennent en outre un ou plusieurs agents dopants du groupe MoO3r Bi2O3 et WO3 dans une quantité totale minimum de 0,1 % en poids. Les limites supérieures individuelles préférées du 30 contenu en % en poids des agents dopants mentionnés sont comme suit : 13 MoO3 0, 5 Bi2O3 0, 5 WO3 2. De façon davantage préférée, ces limites supérieures sont : MoO3 0,3 Bi2O3 0,3 WO3 0, 5. De façon préférée entre toutes, ces limites 10 supérieures sont : MoO3 0,2 Bi2O3 0,2 WO3 0, 3. Ces trois agents dopants sont caractérisés par 15 leur polarisabilité satisfaisante. Les inventeurs supposent que cette propriété entraîne l'effet suivant : un rayonnement incident est capturé par ces oxydes et est distribué au réseau sous forme de vibration (relaxation sans rayonnement) sans produire 20 de défaut dans le verre. Des quantités de ces composants qui sont trop élevées entraînent une perte de facteur de transmission. Les verres spatiaux selon la présente invention sont de préférence dépourvus d'ions colorants, car ils 25 compromettent le facteur de transmission. Ceci est en particulier vrai pour les composés de fer, de nickel et de cobalt. Les verres spatiaux selon la présente invention sont conçus pour l'utilisation dans l'espace. 30 Avantageusement, ils peuvent être utilisés dans des optiques à lentille. 14 Un mode de réalisation préférable selon la présente invention concerne un verre spatial comprenant les composants suivants en % en poids : SiO2 40 à 65 B2O3 0 à 4 Al2O3 0 à 2 PbO Na2O K2O CeO2 Sb2O3 dans composants o, l à 2 25 à 50 0 à 8 o à 20 0 à 1 o à 1, lequel la somme des proportions des Sb2O3r As2O3, CuO, Ag2O, Bi2O3r WO3 et SnO2 est % en poids, dans lequel la somme des proportions des composants CeO2r MoO3, Bi2O3, WO3, AgO, SnO2, Sb2O3 et As2O3 est 0,1 à 2 % en poids et la somme de teneur en Bi2O3r WO3 et MoO3 est supérieure à 1000 ppm. Les verres spatiaux décrits dans les présentes sont excellents pour la construction de systèmes optiques destinés à être utilisés dans l'espace. La présente invention concerne donc l'utilisation des verres spatiaux décrits ci-dessus en tant que composants dans des systèmes optiques dans l'espace. Selon la présente invention, il est préférable que le verre spatial selon la présente invention soit constitué d'au moins 65,2 % en poids des composants SiO2, B2O3, Al2O3, PbO, Na2O, K2O, CeO2, Sb2O3, As2O3, CuO, Ag2O, Bi2O3r WO3, SnO2, MoO3 et TiO2. De préférence, le verre spatial est constitué d'au moins 75 %, de façon davantage préférée 85 %, de façon davantage préférée 15 95 % et de façon préférée entre toutes 99 % des composants mentionnés. Ainsi, il est garanti que le verre selon la présente invention possède les propriétés requises pour l'utilisation dans l'espace. Des modes de réalisation préférables des verres selon la présente invention sont généralement dépourvus de composants qui ne sont pas mentionnés dans les présentes. � Généralement dépourvus de � signifie dans ce cas que les composants, dont les verres sont généralement dépourvus, sont présents dans les verres seulement sous forme d'impuretés et non sous forme de composant ajoutés délibérément et/ou de façon ciblée. La présente invention concerne en outre une méthode pour la fabrication des verres spatiaux décrits ci-dessus. La méthode comprend les étapes suivantes consistant à : - mélanger les composants de verre, - faire fondre le mélange à des températures de 1050 à 1200°C et - affiner la fonte à des températures de 1230 à 1350°C. La fabrication des verres est de préférence réalisée dans un pot en quartz, car d'autres pots entraîneront des impuretés dans le verre. Exemples B1 B2 B3 B4 B5 B6 B7 B8 SiO2 61,19 52.3 46.1 7.1 45.55 49,05 42.9 44,25 B203 0 0 2.7 36.6 0 0 0 3.6 AI203 0 0 0 10.75 0 0 0 0 ZrO2 0 0 0 2.9 0 0 0 0 ZnO 0 0 0 0.9 0 0 0 0 CaO 0 0 0 0.4 0 0 0 0 PbO 25.8 33.6 32.4 38.7 45 41.7 45.3 42.8 Na2O 4.6 6,25 0 0 3.5 3.9 1.6 1.2 K20 8.1 6.8 18.3 0.25 5.1 4,75 9.7 7.5 Si02+PbO 86.99 85.9 78.5 45.8 90.55 90.75 88.2 87,05 SiO2/PbO 2,37 1,56 1.42 0,18 1,01 1,18 0.95 1,03 Somme (alcalin) 12.7 13.05 18.3 0,25 8.6 8.65 11.3 8.7 Somme (alc. ter.) 0 0 0 0.4 0 0 0 0 CeO2 0 0.3 0,15 0,25 0.2 0.05 0 0 As203 0.01 0 0 0 0 0 0 0 Sb203 0.2 0.1 0.05 0 0 0 0.1 0.25 SnO2 0 0.15 0 0 0 0.2 0.3 0.1 Somme 0.21 0,55 0.2 0,25 0.2 0.25 0.4 0.35 CuO 0.001 0 0 0 0 0.0005 0,002 0,0015 Ag2O 0 0.1 0 0.1 0.15 0.05 0 0 Somme 0,001 0,25 0 0.1 0,15 0.2505 0,302 0.1015 MoO3 0 0 0 0.3 0.2 0,15 0 0 Bi203 0.1 0.2 0.3 0,05 0 0 0.1 0.3 W03 0 0.2 0 1.7 0.3 0,15 0 0 Somme 0.1 0.4 0.3 2,05 0.5 0.3 0.1 0.3 nd 1,548 1.581 1.579 1,654 1,620 1,603 1,625 1,620 nh (404nm) 1,569 1,607 1,598 1,683 1,650 1.631 1.657 1,649 T*400nm, 89.2 89.4 88.9 85.0 87.2 87.5 88.6 86.3 T*450nmä 90.1 90.9 90.4 86.3 89.1 88.3 89.5 87.0 T*400nmä 81.3 81.9 83.4 75.2 79.0 77.9 79.2 75.8 T*450nm,, 82.5 82.0 84.2 77.4 80.4 79.6 80.0 76.9 * Facteur de transmission pour une épaisseur 10 mm de l'échantillon ; indice v : avant irradiation ; indice 5 n : après irradiation Pour la comparaison, beaucoup d'expériences ont été réalisées. Il a été déterminé qu'après une 16 17 irradiation avec une dose de 1,5 krd (rayons X de 40 kV pendant une période de 10 heures), la réduction du facteur de transmission était de l'ordre d'environ 10 %, alors que, dans le cas de verres sans dopage, la réduction du facteur de transmission était environ 25 %. Bien entendu, l'invention n'est pas limitée aux exemples de réalisation ci-dessus décrits et représentés, à partir desquels on pourra prévoir d'autres modes et d'autres formes de réalisation, sans pour autant sortir du cadre de l'invention. REVENDICATIONS1. Verre spatial, comprenant les composants suivants en % en poids . SiO2 5 à 65 B2O3 0 à 40 Al2O3 0 à 12 PbO 25 à 50 Na2O 0 à 8 K2O 0 à 20, dans lequel le verre comprend au moins trois agents dopants sélectionnés parmi le groupe constitué de CeO2r MoO3, Bi2O3, WO3, AgO, SnO2, Sb2O3 et As2O3, et dans lequel la somme minimum de ces agents dopants est 0,1 % en poids du verre spatial. 2. Verre spatial selon la revendication 1, dans 15 lequel le verre spatial comporte en outre une teneur en TiO2 supérieure à 500 ppm. 3. Verre spatial selon une ou plusieurs des revendications précédentes, dans lequel la teneur en TiO2 ne dépasse pas un % en poids. 20 4. Verre spatial selon une ou plusieurs des revendications précédentes, dans lequel ledit verre comprend au moins 40 % en poids de SiO2. 5. Verre spatial selon une ou plusieurs des revendications précédentes, dans lequel ledit verre 25 comprend au plus 62 % en poids de SiO2. 6. Verre spatial selon une ou plusieurs des revendications précédentes, dans lequel ledit verre comprend au plus 4 % en poids de B2O3.19 7. Verre spatial selon une ou plusieurs des revendications précédentes, dans lequel ledit verre comprend au plus 2 % en poids de Al2O3. 8. Verre spatial selon une ou plusieurs des 5 revendications précédentes, dans lequel ledit verre comprend au plus 5 % en poids de ZrO2. 9. Verre spatial selon une ou plusieurs des revendications précédentes, dans lequel ledit verre comprend au plus 5 % en poids de ZnO. 10 10. Verre spatial selon une ou plusieurs des revendications précédentes, dans lequel ledit verre comprend au plus 5 % en poids de CaO. 11. Verre spatial selon une ou plusieurs des revendications précédentes, dans lequel ledit verre 15 comprend au plus 45 % en poids de PbO. 12. Verre spatial selon une ou plusieurs des revendications précédentes, dans lequel ledit verre comprend au plus 6,5 % en poids de Na2O. 13. Verre spatial selon une ou plusieurs des 20 revendications précédentes, dans lequel ledit verre comprend au plus 10 % en poids de K2O. 14. Verre spatial selon une ou plusieurs des revendications précédentes, dans lequel ledit verre comprend une somme maximum de SiO2 et PbO de 75 à 95 % 25 en poids. 15. Verre spatial selon une ou plusieurs des revendications précédentes, dans lequel ledit verre possède un rapport de masse des proportions de SiO2 à PbO de 0 à 2 , 5 . 30 16. Verre spatial selon une ou plusieurs des revendications précédentes, dans lequel ledit verre 20 comprend une somme maximum d'oxydes de métal alcalin de 0 à 28 % en poids. 17. Verre spatial selon une ou plusieurs des revendications précédentes, dans lequel ledit verre comprend une somme maximum d'oxydes de métal alcalino-terreux de 0 à 5 % en poids. 18. Verre spatial selon une ou plusieurs des revendications précédentes, dans lequel ledit verre comprend un ou plusieurs agents dopants du groupe CeO2r As2O3r Sb2O3 et SnO2 dans une quantité totale minimum de 0,15 % en poids. 19. Verre spatial selon une ou plusieurs des revendications précédentes, dans lequel les agents dopants suivants sont ajoutés dans des proportions en % en poids qui ne sont pas supérieures aux valeurs fournies ci-dessous . CeO2 1 As2O3 0,02 Sb2O3 0,3 SnO2 0, 5. 20. Verre spatial selon une ou plusieurs des revendications précédentes, dans lequel ledit verre comprend un ou plusieurs agents dopants du groupe CuO et Ag2O dans une quantité totale minimum de 0,001 % en poids. 21. Verre spatial selon une ou plusieurs des revendications précédentes, dans lequel les agents dopants suivants sont ajoutés dans des proportions en % en poids qui ne sont pas supérieures aux valeurs fournies ci-dessous : CuO 0,002 21 Ag2O 0,2. 22. Verre spatial selon une ou plusieurs des revendications précédentes, dans lequel ledit verre comprend un ou plusieurs agents dopants du groupe MoO3r Bi2O3 et WO3 dans une quantité totale minimum de 0,1 % en poids. 23. Verre spatial selon une ou plusieurs des revendications précédentes, dans lequel les agents dopants suivants sont ajoutés dans des proportions en % en poids qui ne sont pas supérieures aux valeurs fournies ci-dessous . MoO3 0,5 Bi2O3 0,5 WO3 2. 24. Verre spatial selon une ou plusieurs des revendications précédentes, dans lequel ledit verre comprend des composés de nitrate en tant qu'agent d'affinage supplémentaire. 25. Verre spatial selon une ou plusieurs des revendications précédentes, dans lequel ledit verre est dépourvu de composés de fer, de nickel et de cobalt. 26. Utilisation des verres spatiaux selon une des revendications 1 à 24 en tant que composants dans des systèmes optiques dans l'espace. 27. Méthode pour la fabrication d'un verre selon une des revendications 1 à 24, comprenant les étapes consistant à : a. mélanger les composants mentionnés, et b. faire fondre le mélange ainsi obtenu.